МОДИФИЦИРОВАННЫЙ ТЕРМОПЛАСТИЧНЫМИ ВУЛКАНИЗАТАМИ ПОЛИПРОПИЛЕН ДЛЯ ПОДВОДНОЙ ИЗОЛЯЦИИ

1. Способ изоляции трубы, содержащей первое изоляционное покрытие и первый конец без указанного первого изоляционного покрытия, причем указанный способ включает следующий этап
нанесение второго изоляционного покрытия на указанном первом конце указанной трубы,
при этом указанное второе изоляционное покрытие содержит традиционно применяемый полипропилен и термопластичные вулканизаты.
2. Способ по п. 1, отличающийся тем, что труба выполнена из металла.
3. Способ по п. 1, отличающийся тем, что указанное второе изоляционное покрытие содержит от около 15 мас.% до около 40 мас.% термопластичных вулканизатов.
4. Способ по п. 2, отличающийся тем, что указанное второе изоляционное покрытие содержит от более чем 60 мас.% до около 85 мас.% традиционно применяемого полипропилена.
5. Способ по п. 1, отличающийся тем, что указанные термопластичные вулканизаты содержат полипропиленовый материал матрицы и материал наполнителя из этилен-пропилен-диенового каучука (EPDM).
6. Способ по п. 5, отличающийся тем, что указанный материал наполнителя из каучука EPDM содержит от около 60 мас.% до около 70 мас.% мономера этилена, от около 25 мас.% до около 35 мас.% мономера пропилена и от около 1 мас.%  до около 10 мас.% диена.
7. Способ по п. 5, отличающийся тем, что указанный материал наполнителя из каучука EPDM содержит диен, выбранный из группы, состоящей из дициклопентадиена, 5-этилиден-2-норборнена и 1,4-гексадиена.
8. Способ по п. 1, отличающийся тем, что указанные термопластичные вулканизаты имеют среднечисленные значения молекулярной массы от около 300 кг/моль до около 400 кг/моль.
9. Покрытие для предоставления тепловой изоляции в средах с высоким давлением, содержащее традиционно применяемый полипропилен и термопластичные вулканизаты.
10. Покрытие по п. 9, отличающееся тем, что содержит от около 15 мас.% до около 40 мас.% термопластичных вулканизатов.
11. Покрытие по п. 9, отличающееся тем, что содержит от более чем 60 мас.% до около 85 мас.% традиционно применяемого полипропилена.
12. Покрытие по п. 9, отличающееся тем, что указанные термопластичные вулканизаты содержат полипропиленовый материал матрицы и материал наполнителя из этилен-пропилен-диенового каучука (EPDM); при этом указанный материал наполнителя из каучука EPDM содержит около 65 мас.% этилена, около 30 мас.% пропилена и около 5 мас.% диена.
13. Покрытие по п. 12, отличающееся тем, что указанный диен представляет собой 5-этилиден-2-норборнен.
14. Покрытие по п. 9, отличающееся тем, что указанные термопластичные вулканизаты имеют среднечисленные значения молекулярной массы от около 300 кг/моль до около 400 кг/моль.
15. Покрытие для предоставления тепловой изоляции металлической трубы в средах с высоким давлением, содержащее традиционно применяемый полипропилен и термопластичные вулканизаты;
причем указанное покрытие содержит около 35 мас.%  термопластичных вулканизатов;
при этом указанные термопластичные вулканизаты имеют среднечисленные значения молекулярной массы около 380 кг/моль;
причем указанные термопластичные вулканизаты содержат полипропиленовый материал матрицы и материал наполнителя из этилен-пропилен-диенового каучука (EPDM);
при этом указанный материал наполнителя из каучука EPDM содержит около 65 мас.% этилена, около 30 мас.% пропилена и около 5 мас.% диена;
причем указанный диен представляет собой 5-этилиден-2-норборнен; и
при этом указанное покрытие выполнено с возможностью сцепления с металлической трубой.